"ほぼ同じ形状の複数の結晶性強磁性金属帯板層を備える高性能低コア損失バルク磁気構成部品であって、前記複数の結晶性強磁性金属帯板層は、積層多面体形状部を形成するように、接着結合手段によって一体に接着結合され、前記強磁性金属帯板は、4~11重量パーセントのSiを含む鉄ベースの合金を含み、50Hz乃至20,000Hzの範囲の励磁周波数fでピーク誘導レベルBmaxまで動作させたときに、該磁気構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする磁気構成部品。ほぼ同じ形状の複数の結晶性強磁性金属帯板層を備える高性能低コア損失バルク磁気構成部品であって、前記複数の結晶性強磁性金属帯板層は、積層多面体形状部を形成するように、接着結合手段によって一体に接着結合され、前記複数の結晶性強磁性金属帯板は、35~70重量パーセントのNiを含むFe-Niベースの合金を含み、50Hz乃至20,000Hzの範囲の励磁周波数fでピーク誘導レベルBmaxまで動作させたときに、該磁気構成部品のコア損失は、以下のLよりも小さく、ここで、Lが、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする磁気構成部品。請求項1又は2に記載の高性能バルク磁気構成部品において、該磁気構成部品の形状が、少なくとも1つの長方形断面を有する3次元多面体、少なくとも1つの台形断面を有する3次元多面体、および少なくとも1つの正方形断面を有する3次元多面体のうち、少なくとも1つである、磁気構成部品。請求項1又は2に記載の高性能バルク磁気構成部品において、少なくとも1つのアーチ形表面を含む磁気構成部品。請求項1又は2に記載の高性能バルク磁気構成部品において、前記接着結合手段が、エポキシ樹脂、ワニス、嫌気性接着剤および室温加硫RTVシリコーン材料から成るグループから、選択された少なくとも1種の接着剤を含む、磁気構成部品。少なくとも1つの磁気構成部品を備えた高性能磁極面磁石であって、前記磁気構成部品のそれぞれは、ほぼ同じ形状の複数の結晶性強磁性金属帯板層を含み、前記複数の強磁性金属帯板層は、多面体形状部を形成するように、接着結合手段によって一体に結合され、50Hz乃至20,000Hzの範囲の励磁周波数fでピーク誘導レベルBmaxまで動作させたときに、前記磁気構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする磁極面磁石。少なくとも1つの磁気構成部品を備えた高性能磁極面磁石であって、前記磁気構成部品のそれぞれは、ほぼ同じ形状の複数の結晶性強磁性金属帯板層を含み、前記複数の強磁性金属帯板層は、多面体形状部を形成するように、接着結合手段によって一体に結合され、前記強磁性金属帯板は、4~11重量パーセントのSiを含む鉄ベースの合金を含み、50Hz乃至20,000Hzの範囲の励磁周波数fでピーク誘導レベルBmaxまで動作させたときに、前記磁気構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする磁極面磁石。高性能バルク磁気構成部品を構築する方法であって、該方法は、a4~11重量パーセントのSiを含む少なくとも1種の鉄ベース合金から成る結晶性強磁性金属帯板材料を切断して、所定の長さを有する複数の帯板を形成するステップと、b前記複数の帯板を積み重ねて、積み重ねられた強磁性金属帯板材料から成るバーを形成するステップと、c前記積み重ねられたバーに接着結合手段をしみ込ませ、前記接着結合手段を活性化させて、前記切断した複数の帯板を積層するステップと、d前記積み重ねられたバーを所定の長さに切断して、多面体の形状の複数の磁気構成部品を提供するステップと、を含み、50Hz乃至20,000Hzの範囲の周波数fでピーク誘導レベルBmaxまで励磁させたときに、前記低損失高性能バルク磁気構成部品のコア損失が、以下のLよりも小さく、ここで、Lは、式L=0.0135fBmax1.90.000282f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。請求項8に記載の方法において、前記ステップdが更に、カッティングブレード、カッティングホイール、ウォータジェット、電解研削機および放電加工機のうちの少なくとも1つを含む切断手段を使用して、前記積み重ねられたバーを切断するステップを含む、方法。高性能バルク磁気構成部品を構築する方法であって、a4~11重量パーセントのSiを含む少なくとも1種の鉄ベース合金から成る結晶性強磁性金属帯板材料をマンドレルに巻きつけて、ほぼ丸みを帯びたコーナを有するほぼ長方形のコアを形成するステップと、b前記ほぼ長方形のコアに接着結合手段をしみ込ませ、前記接着結合手段を活性化させて、前記層を積層するステップと、c前記ほぼ長方形のコアの短辺を切断して、多面体の形状の2つの磁気構成部品を形成するステップと、d前記ほぼ丸みを帯びたコーナを、前記ほぼ長方形のコアの長辺から取り除くステップと、e前記ほぼ長方形のコアの長辺を切断して、複数の磁気構成部品を形成するステップと、を含み、50Hz乃至20,000Hzの範囲の周波数fでピーク誘導レベルBmaxまで励磁させたときに、該低損失高性能バルク磁気構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。請求項10に記載の方法において、前記ステップcおよび前記ステップeのうちの少なくとも一方のステップが、カッティングブレード、カッティングホイール、ウォータジェット、電解研削機および放電加工機のうちの少なくとも1つを使用して、強磁性金属帯板材料を切断するステップを含む、方法。請求項10に記載の方法に基づいて構築された高性能バルク磁気構成部品。高性能バルク磁気構成部品を構築する方法であって、a4~11重量パーセントのSiを含む少なくとも1種の鉄ベース合金から成る結晶性強磁性金属帯板供給材料を打ち抜いて、所定の形状を有する複数の薄片を形成するステップと、b前記複数の薄片を積み重ね、位置を合わせて、3次元形状を有するスタックを形成するステップと、c接着手段を適用しこれを活性化させて、前記複数の薄片を互いに接着して、構成部品を形成するステップと、を含み、50Hz乃至20,000Hzの範囲の励磁周波数fでピーク誘導レベルBmaxまで動作させたときに、前記構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。高性能バルク磁気構成部品を構築する方法であって、a35~70重量パーセントのNiを含む少なくとも1種のFe-Niベース合金から成る結晶性強磁性金属帯板材料を切断して、所定の長さを有する複数の帯板を形成するステップと、b前記複数の帯板を積み重ねて、積み重ねられた強磁性金属帯板材料から成るバーを形成するステップと、c前記積み重ねられたバーに接着結合手段をしみ込ませ、前記接着結合手段を活性化させて、前記切断した複数の帯板を積層するステップと、d前記積み重ねられたバーを所定の長さに切断して、多面体の形状の複数の磁気構成部品を提供するステップと、を含み、50Hz乃至20,000Hzの範囲の周波数fでピーク誘導レベルBmaxまで励磁させたときに、前記低損失高性能バルク磁気構成部品のコア損失が、以下のLよりも小さく、ここで、Lは、式L=0.0135fBmax1.90.000282f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。請求項14に記載の方法において、前記ステップdが、カッティングブレード、カッティングホイール、ウォータジェット、電解研削機および放電加工機のうちの少なくとも1つを使用して、強磁性金属帯板を切断するステップを含む、方法。高性能バルク磁気構成部品を構築する方法であって、a35~70重量パーセントのNiを含む少なくとも1種のFe-Niベース合金から成る結晶性強磁性金属帯板材料をマンドレルに巻きつけて、ほぼ丸みを帯びたコーナを有するほぼ長方形のコアを形成するステップと、b前記ほぼ長方形のコアに接着結合手段をしみ込ませ、前記接着結合手段を活性化させて、前記層を積層するステップと、c前記ほぼ長方形のコアの短辺を切断して、多面体の形状の2つの磁気構成部品を形成するステップと、d前記ほぼ丸みを帯びたコーナを、前記ほぼ長方形のコアの長辺から取り除くステップと、e前記ほぼ長方形のコアの長辺を切断して、複数の磁気構成部品を形成するステップと、を含み、50Hz乃至20,000Hzの範囲の周波数fでピーク誘導レベルBmaxまで励磁させたときに、該低損失高性能バルク磁気構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。請求項16に記載の方法において、前記ステップcおよび前記ステップeのうちの少なくとも一方のステップが、カッティングブレード、カッティングホイール、ウォータジェット、電解研削機および放電加工機のうちの少なくとも1つを使用して、強磁性金属帯板材料を切断するステップを含む、方法。請求項16に記載の方法に基づいて構築された高性能バルク磁気構成部品。高性能バルク磁気構成部品を構築する方法であって、a35~70重量パーセントのNiを含む少なくとも1種のFe-Niベース合金から成る結晶性強磁性金属帯板供給材料を打ち抜いて、所定の形状を有する複数の薄片を形成するステップと、b前記複数の薄片を積み重ね、位置を合わせて、3次元形状を有するスタックを形成するステップと、c接着手段を適用しこれを活性化させて、前記複数の薄片を互いに接着して、構成部品を形成するステップと、を含み、50Hz乃至20,000Hzの範囲の励磁周波数fでピーク誘導レベルBmaxまで動作させたときに、前記構成部品のコア損失が、以下のLよりも小さく、ここで、Lは、式L=0.0135fBmax1.90.000108f1.6Bmax1.92によって与えられ、コア損失、励磁周波数およびピーク誘導レベルの単位が、それぞれワット毎キログラム、ヘルツおよびテスラであり、前記構成部品において、i60Hzの周波数および1.0テスラの磁束密度で動作させたとき、該構成部品のコア損失が磁性金属材料1キログラムあたりの1ワット以下であり、ii1000Hzの周波数および1.0テスラの磁束密度で動作させたとき、該構成部品のコア損失が磁性金属材料1キログラムあたりの20ワット以下であり、iii20,000Hzの周波数および0.3テスラの磁束密度で動作させたとき、該構成部品のコア損失が磁性金属材料1キログラムあたりの105ワット以下であることを特徴とする方法。"